(57)【要約】      （修正有）【課題】ロープ全体としては柔らかく、断面は円に近く、強度も出し易いことは言うまでもなく、内層ロープのみが切断される現象を上手く回避できる繊維ロープを提供する。【解決手段】内層ロープ２とその外側を被覆する外層ロープ３の二重構造とし、内層ロープ２を緩く、また外層ロープ３をきつく打ってなる繊維ロープ１で、内層ロープ２と外層ロープ３が同じ素材で、且つ内層ロープ２と外層ロープ３の糸量比が６０：４０から５５：４５の範囲内に設定された構成になっている。【効果】内層ロープの糸量を外層ロープに比べて十分に多くすることで、内層ロープのみが切断される問題点を解決できるようになった。【選択図】図１
0003216535.tif 000002
【実用新案登録請求の範囲】
【請求項１】
内層ロープとその外側を被覆する外層ロープの二重構造とし、内層ロープを緩く、また
外層ロープをきつく打ってなる繊維ロープで、内層ロープと外層ロープが共に同じ素材で
、且つ内層ロープと外層ロープの糸量比が６０：４０の範囲内に設定さたことを特徴とす
る繊維ロープ。
【請求項２】
内層ロープと外層ロープの糸量比が５７：４３に設定されている請求項１記載の繊維ロ
ープ。
【請求項３】
内層ロープ並びに外層ロープがナイロンで構成されている請求項１又は２のいずれかに
記載の繊維ロープ。
【考案の詳細な説明】
【技術分野】
【０００１】
本考案は、主として船舶、殊に大型貨物船の係留、タグボートの曳航、更には海洋土木
工事用などに用いられる内、外層二重構造の繊維ロープに関する。
【背景技術】
【０００２】
従来のこの種の二重構造の繊維ロープは、内・外層ロープ共に一般繊維（多くはナイロ
ンの長繊維糸）を採用するほか、内層ロープをナイロンに、外層ロープをポリエステル繊
維にするなどして繊維の種類の組み合わせを変える或いは高機能なものに置き換えるなど
して、繊維ロープそのものの強度や張力性能、破断性能等の改善に意を払ってきた（特許
文献１〜３参照）。
【先行技術文献】
【特許文献】
【０００３】
【特許文献１】特開平０７−２０８０６１号公報
【特許文献２】特開２０００−１７８８８８号公報
【特許文献３】実用新案登録第３１５２４００号公報
【考案の開示】
【考案が解決しようとする課題】
【０００４】
ところで、見方を変えて考察すると、この種二重構造の繊維ロープは夫々の打ち方、即
ち内層ロープでは８打ち、１２打ち、外層ロープでは３２打ち、４８打ち、６４打ち等（
多くは４８打ち）によって繊維ロープの形が違っているが、内層ロープと外層ロープに用
いられる糸の量、つまり糸本数は基本的には同量としている。
【０００５】
また、ロープ強度は内層ロープと外層ロープの和で設計されていて、実際のロープ強度
試験でもほぼ設計に近い強度が出ることが分かっている。併せて、この種の繊維ロープは
内層ロープを緩く、即ち柔らかく、外層ロープをきつく、即ちややかためで打つ。その結
果、ロープ全体としては柔らかく、断面は円に近く、強度も出し易い。
【０００６】
しかしながら、この種の二重構造の繊維ロープは、使用中にロープが切れる時、内層ロ
ープのみが切断するという奇妙な現象が見られた。
【０００７】
このような現象を詳細に検討した結果、例えばロープ１メートル長を糸レベルで分解す
ると、内層ロープの糸と外層ロープの糸はその長さに差があることが分かった。つまり外
層ロープの糸の長さは内層ロープのそれに対して５％ほど長いという知見を得た。それは
、内層ロープを緩く＝柔らかく、外層ロープをきつく＝ややかためで打つため必然の結果
でもあったが、内層ロープも外層ロープも同じ種類の糸では伸び方が同じであるから、繊
維ロープに張力が掛かり、切断までに至ると外層ロープに比べて寸法の短い内層ロープの
糸が先に切れることが判明した。
【０００８】
この観点から、従来の構造を考察すると、特許文献１〜３に開示された構造は、何れも
が、本考案者らが意図する構造とは異なる構造で、必ずしも望むものではなかった。
【０００９】
そこで本考案者らは、上記の新知見に基づいて、従前の考え方とは全く異なって、内外
二層のロープ糸量の比率割合を１：１から変えてみることに思い至り、強度的には弱い内
層ロープの糸量を増やす方途を模索した。そして、この観点から種々試行錯誤の結果、幾
つかの試作品を作製した。得られた結果はほぼ満足でき、新規な二重構造の繊維ロープを
得ることが出来たので、ここに提案する。
【００１０】
従って、本考案の目的は、ロープ全体としては柔らかく、断面は円に近く、強度も出し
易いことは言うまでもなく、内層ロープのみが切断される現象を上手く回避できる繊維ロ
ープを提供することにある。
【課題を解決するための手段】
【００１１】
上記の目的を達成するために、この考案の請求項１に記載の繊維ロープは、内層ロープ
とその外側を被覆する外層ロープの二重構造とし、内層ロープを緩く、また外層ロープを
きつく打ってなる繊維ロープで、内層ロープと外層ロープが共に同じ素材で、且つ内層ロ
ープと外層ロープの糸量比が６０：４０の範囲内に設定された構成になっている。
【００１２】
以上の構成において、内層ロープの糸量比が６０を超えるとロープの硬さが増して、使
い勝手が悪くなる。逆に５５を下回ると可及的に外層ロープとの糸量比の１：１に近づき
、内層ロープの切断を招来する。従って、内層ロープの糸量比は６０〜５５の範囲内に定
めた。
【００１３】
また、外層ロープの糸量比が４０を下回ると、必然的に内層ロープの比率ガ増大し、ロ
ープの硬さが増して、使い勝手が悪くなる。逆に４５を超えると可及的に外層ロープとの
糸量比の１：１に近づき、内層ロープの切断を招来する。従って、外層ロープの糸量比は
４５〜４０の範囲内に定めた。
【００１４】
この考案は上記の構成を備えることによって、繊維ロープに張力が掛かっても、外層ロ
ープよりも糸量が充分に多い内層ロープは、この引張力にしっかりと対抗し、外層ロープ
よりも先に切断してしまうおそれは無くなった。
また、内層ロープの糸量比を上限６０に、また下限を４０に抑えることで、ロープが硬
くなり、取り扱いに不便を来す問題点も生じなくなった。
【００１５】
以上の構成において、内層ロープと外層ロープの糸量比は５７：４３であるのがより好
ましい。
繊維ロープ全体としてより柔らかく、断面がより円形に近く、強度もより出し易くて、
使い勝手が一層良くなる。併せて張力作用時に内層ロープが切断されるおそれを可及的に
少なく出来るからである。
【考案の効果】
【００１６】
このように、本考案の請求項１に係る考案では、内層ロープが外層ロープに比べてその
糸量が十分に多いために、繊維ロープへの繰り返し荷重の負荷によっても、内層ロープの
みが切断してしまうという問題点を上手く解決できる。
また、この繊維ロープの本来的な特徴であるロープ全体としては柔らかく、断面は円に
近く、強度も出し易く、取り扱い易い利点も上手く踏襲できるに至った。
【００１７】
以上の構成において、本考案の請求項２に係る考案では、内層ロープと外層ロープの糸
量比を５７：４３に設定することによって、繊維ロープ全体としてより柔らかく、断面が
より円形に近く、強度もより出し易くて、使い勝手が一層良くなった。併せて張力作用時
に内層ロープが切断されるおそれを可及的に少なく出来るに至った。
【００１８】
また、請求項３に係る考案では、内層ロープ並びに外層ロープがナイロンで構成される
ことによって、ロープの製造コストを廉価にして提供できる。
【図面の簡単な説明】
【００１９】
【図１】この考案に係る繊維ロープの実施例を示し、要部の分解斜視図である。
【考案を実施するための形態】
【００２０】
図１は本考案の実施の形態を示している。
図中、１は繊維ロープ、２はこの繊維ロープ１の芯材となる内層ロープであり、３はこ
の内層ロープの外側を囲繞する外層ロープである。
【００２１】
この実施例において、前記内層ロープ２には一般繊維、具体的にはナイロン長繊維を撚
り合わせて得られたストランドを複数本撚り合わせることによって構成されている。ロー
プの打ち方としては、目的に応じて、３つ打ち、８打ち、１２打ちであっても、所期の目
的を達成できる。図例は１２打ちを示す。具体的には、ナイロン長繊維を用いたヤーンか
らストランドを得て、これを１２本撚り合わせて得たロープを採用した。この内層ロープ
２はゆるく＝柔らかく打たれている。
尚、この内層ロープ２は２本のストランドを１組にして撚り合わせて１２打ちとするこ
ともできる。
【００２２】
前記内層ロープ２の外周に前記外層ロープ３が設けられている。
この外層ロープ３は前記内層ロープ２と同様のナイロン長繊維を撚り合わせて得られた
ストランドで構成される。得られたストランドを前記内層ロープ２の周囲に複数本配して
構成されている。ロープの打ち方はとしては目的に応じて、３２打ち、４８打ち、６４打
ちが適宜に採用されるが、何れの場合にも所期の目的を達成できる。図例は４８打ちを示
す。具体的には、ナイロン長繊維を用いたヤーンからストランドを得て、これを２本引き
揃えて２４本撚りわせて得た。この外層ロープ２はきつく＝やや硬めに打たれている。
【００２３】
以上の内層ロープ２と外層ロープ３とは、その糸量の比率を、内層ロープ２を６０〜５
５の範囲内に、また外層ロープ３を４０〜４５の範囲内に設定して構成されている。
【００２４】
以上のように構成された本考案による繊維ロープ１は、ロープ全体として柔らかく、断
面が円形に近く、強度も出し易く、使い勝手が良くなる。
併せて、張力作用時に内層ロープが切断されるおそれを可及的に少なく出来る。
【００２５】
一般に繊維ロープのストランドにおける個々の内層ロープ２のヤーン及び外層ロープ 3
のヤーンは、それぞれスパイラル状に伸びているが、内層ロープ２のヤーンのスパイラル
の方が外層ロープ３のヤーンのスパイラルよりも径が小さいため、ストランド内における
内層ロープ２を構成するヤーンの長さは、外層ロープ３を構成するヤーンよりも全体とし
て短くなっている。併せて、この種繊維ロープは内層ロープ２を緩く、即ち柔らかく、外
層ロープ３をきつく、即ちややかためで打つ結果、外層ロープ３のヤーンの長さは内層ロ
ープ２のそれに対して５％ほど長くなる。而して、長さの異なる内層ロープ２と外層ロー
プ３には同等の引っ張り力が作用するので、外層ロープ３に比べて寸法の短い内層ロープ
２により大きな荷重が負荷され、内層ロープ２のヤーンが先に切断されるものと考えられ
る。
【００２６】
これに対して本考案においては、前述の通り、内層ロープ２と外層ロープ３とは、その
糸量の比率を、内層ロープ２を６０〜５５の範囲内に、また外層ロープ３を４０〜４５の
範囲内に設定して構成されているので、繊維ロープ１に引っ張り力が作用しても、ボリュ
ームのある内層ロープ２はより強力にこの引張荷重に対抗し、従来の繊維ロープとは違っ
て、容易には切断されない。
【実施例】
【００２７】
使用する糸は内層ロープ２も外層ロープ３も共にナイロンとし、また糸の総数は従来品
と同じく、総糸数２２５７９００００ｄＴｅｘとして、内層ロープ２対外層ロープ３の糸
量比を、夫々
試料ロープ１．７０：３０、
試料ロープ２．６０：４０、
試料ロープ３．６５：３０、
試料ロープ４. ５７：４３
に設定して、内層ロープは１２打ちとし、外層ロープはストランド２本引き揃えて２４本
撚りわせ、夫々呼び径６５ｍｍの４本の試料ロープを作成し、得られた各繊維ロープの夫
々を現行品と同様の引張強度：１０５０ｋＮで引張試験に掛けた。
尚、比較対象の現行品は、使用する糸は内層ロープも外層ロープも共にナイロンで、糸
の総数は２２５７９００００ｄＴｅｘとし、内層ロープ２対外層ロープ３の糸量比を５０
：対５０として、呼び径６５ｍｍで構成されている。
【００２８】
結果は、以下の通りである。
試料ロープ１は強度測定不可で、ロープとして硬過ぎ、実用に供し得ない。
試料ロープ２は現行品と同等の強度が得られた。
試料ロープ３は試料ロープ１と同様の結果で、強度測定不可で、ロープとして硬過ぎ、実
用に供し得ない。
試料ロープ４は現行品の約１０５％の強度が得られた。
【００２９】
この試験結果から、内層ロープ２と外層ロープ３の糸量比が６０：４０から５５：４５
の範囲内であれば強度的に問題がなく、実用に供し得る強度が得られた。
しかし、使用面から見て、理想的には５７：４３の糸量比を持った前記試料ロープ４が
所期の目的を上手く達成できる点で、最も好ましい。
【００３０】
尚、内層ロープ２対外層ロープ３の糸量比を６０未満：４０以上については、実質的に
６０：４０の範囲内にあり、上記の試験結果から、試料ロープ２、同４と同等の結果が得
られるものと推測され、実務的には前記試料ロープ２、同４と同様に、十分に実用に供し
得られるものと判断した。
【００３１】
また、本実施例ではロープ素材としてナイロンのマルチフィラメントを採用したが、必
要に応じて他の合成繊維、例えばポリエステルやポリプロピレンのマルチフィラメント或
いはナイロン／ポリエステル、更にはナイロン／ポリプロピレンの複合ヤーン等を採用す
ることも出来る。
【産業上の利用可能性】
【００３２】
本考案に係る繊維ロープは、海洋資源の探査等に用いられる浮遊海上構造物を海底に係
留するため係留ロープの他、船舶用ロープに、また、必要に応じて養殖, 定置, 底曳等の
水産漁業用ロープ、又は陸上用一般ロープなどとしても好適に適用される。
【符号の説明】
【００３３】
１…繊維ロープ
２…内層ロープ
３…外層ロープ
【図１】
0003216535.tif 000003
【手続補正書】
【提出日】平成30年4月2日(2018.4.2)
【手続補正１】
【補正対象書類名】明細書
【補正対象項目名】全文
【補正方法】変更
【補正の内容】
【考案の詳細な説明】
【技術分野】
【０００１】
本考案は、主として船舶、殊に大型貨物船の係留、タグボートの曳航、更には海洋土木
工事用などに用いられる内、外層二重構造の繊維ロープに関する。
【背景技術】
【０００２】
従来のこの種の二重構造の繊維ロープは、内・外層ロープ共に一般繊維（多くはナイロ
ンの長繊維糸）を採用するほか、内層ロープをナイロンに、外層ロープをポリエステル繊
維にするなどして繊維の種類の組み合わせを変える或いは高機能なものに置き換えるなど
して、繊維ロープそのものの強度や張力性能、破断性能等の改善に意を払ってきた（特許
文献１〜３参照）。
【先行技術文献】
【特許文献】
【０００３】
【特許文献１】特開平０７−２０８０６１号公報
【特許文献２】特開２０００−１７８８８８号公報
【特許文献３】実用新案登録第３１５２４００号公報
【考案の開示】
【考案が解決しようとする課題】
【０００４】
ところで、見方を変えて考察すると、この種二重構造の繊維ロープは夫々の打ち方、即
ち内層ロープでは８打ち、１２打ち、外層ロープでは３２打ち、４８打ち、６４打ち等（
多くは４８打ち）によって繊維ロープの形が違っているが、内層ロープと外層ロープに用
いられる糸の量、つまり糸本数は基本的には同量としている。
【０００５】
また、ロープ強度は内層ロープと外層ロープの和で設計されていて、実際のロープ強度
試験でもほぼ設計に近い強度が出ることが分かっている。併せて、この種の繊維ロープは
内層ロープを緩く、即ち柔らかく、外層ロープをきつく、即ちややかためで打つ。その結
果、ロープ全体としては柔らかく、断面は円に近く、強度も出し易い。
【０００６】
しかしながら、この種の二重構造の繊維ロープは、使用中にロープが切れる時、内層ロ
ープのみが切断するという奇妙な現象が見られた。
【０００７】
このような現象を詳細に検討した結果、例えばロープ１メートル長を糸レベルで分解す
ると、内層ロープの糸と外層ロープの糸はその長さに差があることが分かった。つまり外
層ロープの糸の長さは内層ロープのそれに対して５％ほど長いという知見を得た。それは
、内層ロープを緩く＝柔らかく、外層ロープをきつく＝ややかためで打つため必然の結果
でもあったが、内層ロープも外層ロープも同じ種類の糸では伸び方が同じであるから、繊
維ロープに張力が掛かり、切断までに至ると外層ロープに比べて寸法の短い内層ロープの
糸が先に切れることが判明した。
【０００８】
この観点から、従来の構造を考察すると、特許文献１〜３に開示された構造は、何れも
が、本考案者らが意図する構造とは異なる構造で、必ずしも望むものではなかった。
【０００９】
そこで本考案者らは、上記の新知見に基づいて、従前の考え方とは全く異なって、内外
二層のロープ糸量の比率割合を１：１から変えてみることに思い至り、強度的には弱い内
層ロープの糸量を増やす方途を模索した。そして、この観点から種々試行錯誤の結果、幾
つかの試作品を作製した。得られた結果はほぼ満足でき、新規な二重構造の繊維ロープを
得ることが出来たので、ここに提案する。
【００１０】
従って、本考案の目的は、ロープ全体としては柔らかく、断面は円に近く、強度も出し
易いことは言うまでもなく、内層ロープのみが切断される現象を上手く回避できる繊維ロ
ープを提供することにある。
【課題を解決するための手段】
【００１１】
上記の目的を達成するために、この考案の請求項１に記載の繊維ロープは、内層ロープ
とその外側を被覆する外層ロープの二重構造とし、内層ロープを緩く、また外層ロープを
きつく打ってなる繊維ロープで、内層ロープと外層ロープが共に同じ素材で、且つ内層ロ
ープと外層ロープの糸量比が６０：４０から５５：４５の範囲内に設定された構成になっ
ている。
【００１２】
以上の構成において、内層ロープの糸量比が６０を超えるとロープの硬さが増して、使
い勝手が悪くなる。逆に５５を下回ると可及的に外層ロープとの糸量比の１：１に近づき
、内層ロープの切断を招来する。従って、内層ロープの糸量比は６０〜５５の範囲内に定
めた。
【００１３】
また、外層ロープの糸量比が４０を下回ると、必然的に内層ロープの比率ガ増大し、ロ
ープの硬さが増して、使い勝手が悪くなる。逆に４５を超えると可及的に外層ロープとの
糸量比の１：１に近づき、内層ロープの切断を招来する。従って、外層ロープの糸量比は
４５〜４０の範囲内に定めた。
【００１４】
この考案は上記の構成を備えることによって、繊維ロープに張力が掛かっても、外層ロ
ープよりも糸量が充分に多い内層ロープは、この引張力にしっかりと対抗し、外層ロープ
よりも先に切断してしまうおそれは無くなった。
また、内層ロープの糸量比を上限６０に、また下限を４０に抑えることで、ロープが硬
くなり、取り扱いに不便を来す問題点も生じなくなった。
【００１５】
以上の構成において、内層ロープと外層ロープの糸量比は５７：４３であるのがより好
ましい。
繊維ロープ全体としてより柔らかく、断面がより円形に近く、強度もより出し易くて、
使い勝手が一層良くなる。併せて張力作用時に内層ロープが切断されるおそれを可及的に
少なく出来るからである。
【考案の効果】
【００１６】
このように、本考案の請求項１に係る考案では、内層ロープが外層ロープに比べてその
糸量が十分に多いために、繊維ロープへの繰り返し荷重の負荷によっても、内層ロープの
みが切断してしまうという問題点を上手く解決できる。
また、この繊維ロープの本来的な特徴であるロープ全体としては柔らかく、断面は円に
近く、強度も出し易く、取り扱い易い利点も上手く踏襲できるに至った。
【００１７】
以上の構成において、本考案の請求項２に係る考案では、内層ロープと外層ロープの糸
量比を５７：４３に設定することによって、繊維ロープ全体としてより柔らかく、断面が
より円形に近く、強度もより出し易くて、使い勝手が一層良くなった。併せて張力作用時
に内層ロープが切断されるおそれを可及的に少なく出来るに至った。
【００１８】
また、請求項３に係る考案では、内層ロープ並びに外層ロープがナイロンで構成される
ことによって、ロープの製造コストを廉価にして提供できる。
【図面の簡単な説明】
【００１９】
【図１】この考案に係る繊維ロープの実施例を示し、要部の分解斜視図である。
【考案を実施するための形態】
【００２０】
図１は本考案の実施の形態を示している。
図中、１は繊維ロープ、２はこの繊維ロープ１の芯材となる内層ロープであり、３はこ
の内層ロープの外側を囲繞する外層ロープである。
【００２１】
この実施例において、前記内層ロープ２には一般繊維、具体的にはナイロン長繊維を撚
り合わせて得られたストランドを複数本撚り合わせることによって構成されている。ロー
プの打ち方としては、目的に応じて、３つ打ち、８打ち、１２打ちであっても、所期の目
的を達成できる。図例は１２打ちを示す。具体的には、ナイロン長繊維を用いたヤーンか
らストランドを得て、これを１２本撚り合わせて得たロープを採用した。この内層ロープ
２はゆるく＝柔らかく打たれている。
尚、この内層ロープ２は２本のストランドを１組にして撚り合わせて１２打ちとするこ
ともできる。
【００２２】
前記内層ロープ２の外周に前記外層ロープ３が設けられている。
この外層ロープ３は前記内層ロープ２と同様のナイロン長繊維を撚り合わせて得られた
ストランドで構成される。得られたストランドを前記内層ロープ２の周囲に複数本配して
構成されている。ロープの打ち方はとしては目的に応じて、３２打ち、４８打ち、６４打
ちが適宜に採用されるが、何れの場合にも所期の目的を達成できる。図例は４８打ちを示
す。具体的には、ナイロン長繊維を用いたヤーンからストランドを得て、これを２本引き
揃えて２４本撚りわせて得た。この外層ロープ２はきつく＝やや硬めに打たれている。
【００２３】
以上の内層ロープ２と外層ロープ３とは、その糸量の比率を、内層ロープ２を６０〜５
５の範囲内に、また外層ロープ３を４０〜４５の範囲内に設定して構成されている。
【００２４】
以上のように構成された本考案による繊維ロープ１は、ロープ全体として柔らかく、断
面が円形に近く、強度も出し易く、使い勝手が良くなる。
併せて、張力作用時に内層ロープが切断されるおそれを可及的に少なく出来る。
【００２５】
一般に繊維ロープのストランドにおける個々の内層ロープ２のヤーン及び外層ロープ 3
のヤーンは、それぞれスパイラル状に伸びているが、内層ロープ２のヤーンのスパイラル
の方が外層ロープ３のヤーンのスパイラルよりも径が小さいため、ストランド内における
内層ロープ２を構成するヤーンの長さは、外層ロープ３を構成するヤーンよりも全体とし
て短くなっている。併せて、この種繊維ロープは内層ロープ２を緩く、即ち柔らかく、外
層ロープ３をきつく、即ちややかためで打つ結果、外層ロープ３のヤーンの長さは内層ロ
ープ２のそれに対して５％ほど長くなる。而して、長さの異なる内層ロープ２と外層ロー
プ３には同等の引っ張り力が作用するので、外層ロープ３に比べて寸法の短い内層ロープ
２により大きな荷重が負荷され、内層ロープ２のヤーンが先に切断されるものと考えられ
る。
【００２６】
これに対して本考案においては、前述の通り、内層ロープ２と外層ロープ３とは、その
糸量の比率を、内層ロープ２を６０〜５５の範囲内に、また外層ロープ３を４０〜４５の
範囲内に設定して構成されているので、繊維ロープ１に引っ張り力が作用しても、ボリュ
ームのある内層ロープ２はより強力にこの引張荷重に対抗し、従来の繊維ロープとは違っ
て、容易には切断されない。
【実施例】
【００２７】
使用する糸は内層ロープ２も外層ロープ３も共にナイロンとし、また糸の総数は従来品
と同じく、総糸数２２５７９００００ｄＴｅｘとして、内層ロープ２対外層ロープ３の糸
量比を、夫々
試料ロープ１．７０：３０、
試料ロープ２．６０：４０、
試料ロープ３．６５：３０、
試料ロープ４. ５７：４３
に設定して、内層ロープは１２打ちとし、外層ロープはストランド２本引き揃えて２４本
撚りわせ、夫々呼び径６５ｍｍの４本の試料ロープを作成し、得られた各繊維ロープの夫
々を現行品と同様の引張強度：１０５０ｋＮで引張試験に掛けた。
尚、比較対象の現行品は、使用する糸は内層ロープも外層ロープも共にナイロンで、糸
の総数は２２５７９００００ｄＴｅｘとし、内層ロープ２対外層ロープ３の糸量比を５０
：対５０として、呼び径６５ｍｍで構成されている。
【００２８】
結果は、以下の通りである。
試料ロープ１は強度測定不可で、ロープとして硬過ぎ、実用に供し得ない。
試料ロープ２は現行品と同等の強度が得られた。
試料ロープ３は試料ロープ１と同様の結果で、強度測定不可で、ロープとして硬過ぎ、実
用に供し得ない。
試料ロープ４は現行品の約１０５％の強度が得られた。
【００２９】
この試験結果から、内層ロープ２と外層ロープ３の糸量比が６０：４０から５５：４５
の範囲内であれば強度的に問題がなく、実用に供し得る強度が得られた。
しかし、使用面から見て、理想的には５７：４３の糸量比を持った前記試料ロープ４が
所期の目的を上手く達成できる点で、最も好ましい。
【００３０】
尚、内層ロープ２対外層ロープ３の糸量比を６０未満：４０以上については、実質的に
６０：４０の範囲内にあり、上記の試験結果から、試料ロープ２、同４と同等の結果が得
られるものと推測され、実務的には前記試料ロープ２、同４と同様に、十分に実用に供し
得られるものと判断した。
【００３１】
また、本実施例ではロープ素材としてナイロンのマルチフィラメントを採用したが、必
要に応じて他の合成繊維、例えばポリエステルやポリプロピレンのマルチフィラメント或
いはナイロン／ポリエステル、更にはナイロン／ポリプロピレンの複合ヤーン等を採用す
ることも出来る。
【産業上の利用可能性】
【００３２】
本考案に係る繊維ロープは、海洋資源の探査等に用いられる浮遊海上構造物を海底に係
留するため係留ロープの他、船舶用ロープに、また、必要に応じて養殖, 定置, 底曳等の
水産漁業用ロープ、又は陸上用一般ロープなどとしても好適に適用される。
【符号の説明】
【００３３】
１…繊維ロープ
２…内層ロープ
３…外層ロープ
【手続補正２】
【補正対象書類名】実用新案登録請求の範囲
【補正対象項目名】全文
【補正方法】変更
【補正の内容】
【実用新案登録請求の範囲】
【請求項１】
内層ロープとその外側を被覆する外層ロープの二重構造とし、内層ロープを緩く、また
外層ロープをきつく打ってなる繊維ロープで、内層ロープと外層ロープが共に同じ素材で
、且つ内層ロープと外層ロープの糸量比が６０：４０から５５：４５の範囲内に設定さた
ことを特徴とする繊維ロープ。
【請求項２】
内層ロープと外層ロープの糸量比が５７：４３に設定されている請求項１記載の繊維ロ
ープ。
【請求項３】
内層ロープ並びに外層ロープがナイロンで構成されている請求項１又は２のいずれかに
記載の繊維ロープ。